(57)【要約】【課題】  硫黄酸化物を含むガスであっても、低級不飽和炭化水素（特に、エチレン、プロピレン）を、高い触媒活性で効率よく酸化除去できる酸化性能および経済性に優れた酸化触媒を提供する。【解決手段】  ジルコニア担体に白金を担持することにより触媒を形成する。この触媒において、前記白金の割合は、ジルコニア１００重量部に対して０．５〜２０重量部程度であってもよい。このような触媒に、酸素、硫黄酸化物及び低級不飽和炭化水素（エチレン、プロピレンなど）などを含む被処理ガスを所定の温度（例えば、１７５〜３００℃）で接触させることにより、前記低級不飽和炭化水素を高い触媒活性で効率よく酸化除去できる。【選択図】      なし【特許請求の範囲】
【請求項１】
酸素の存在下、低級不飽和炭化水素を酸化するための触媒であって、ジルコニア担体に少なくとも白金が担持されている触媒。
【請求項２】
触媒を構成する金属成分が、実質的にジルコニウムおよび白金のみで構成されている請求項１記載の触媒。
【請求項３】
白金の割合が、ジルコニア１００重量部に対して０．５〜２０重量部である請求項１記載の触媒。
【請求項４】
請求項１記載の触媒に、少なくとも酸素及び低級不飽和炭化水素を含む被処理ガスを接触させて、前記低級不飽和炭化水素を酸化する方法。
【請求項５】
被処理ガスがさらに硫黄酸化物を含む請求項４記載の方法。
【請求項６】
酸素、硫黄酸化物、エチレンおよびプロピレンを含む被処理ガスを温度１７５〜３００℃で接触させる請求項４記載の方法。
【発明の詳細な説明】
【技術分野】
【０００１】
本発明は、ガス（例えば、燃焼機器、特に液化石油ガスや天然ガスなどの軽質燃料を用いる内燃機関から排出される排ガス）中の低級不飽和炭化水素（エチレン、プロピレンなど）の酸化に用いられる触媒（特に排ガス浄化用触媒）およびその炭化水素酸化方法（特に排ガス浄化方法）に関する。
【背景技術】
【０００２】
内燃機関の排気ガス中には、環境上特に有害である窒素酸化物や健康上問題のある一酸化炭素に加えて、微量の炭化水素が含まれる。炭化水素は、大気中において窒素酸化物と反応して光化学スモッグを引き起こすため、その排出は抑制すべきであると考えられており、特に、自動車の排ガスでは、窒素酸化物、一酸化炭素とともに炭化水素の排出も規制されている。
【０００３】
液化石油ガスなど軽質燃料を燃料とする内燃機関から排出される排ガス中の炭化水素は、低級飽和炭化水素が大部分であるが、ごく微量の不飽和炭化水素も含まれる。軽質燃料を燃料とする内燃機関は、ガソリン機関やディーゼル機関の排ガスと比較すると、その排ガス性状が清浄であるので、都市の中心部などの生活空間に近接した場所での利用が多い。また、このような排ガス（特に、内燃機関から排出されるガス）は、最近、温室内に排ガスを投入するなどの農業用途にも利用されている。一部の不飽和炭化水素（エチレンなど）は、ごく微量であっても植物の生育に影響することが知られており、植物に近接した場所ではこれらを極力低減することが望ましい。さらに、不飽和炭化水素は飽和炭化水素に比べると化学的に活性であるので、窒素酸化物除去などの処理を行う過程において、条件次第では部分酸化反応により含酸素化合物など臭気を伴う化合物に変換されるおそれもある。このような観点からも、排ガス中の不飽和炭化水素は、低減することが望ましい。
【０００４】
炭化水素や一酸化炭素などの排ガス中に含まれる可燃性成分の接触酸化に貴金属系触媒が有効である。その中でも、特に白金系触媒が低温活性に優れることも知られている。例えば、一酸化炭素の酸化触媒として、特開平７−２４１４６７号公報（特許文献１）には、ハニカム担体に担持した白金／アルミナ触媒であって、その白金担持量が１．２〜２．５ｇ／Ｌである希薄燃焼ガスエンジン排ガス中の一酸化炭素の酸化用触媒が開示されている。また、特開平７−２４１４６８号公報（特許文献２）には、同用途に対し、白金−パラジウム／アルミナ触媒が開示されている。この文献には、白金−パラジウム／アルミナ触媒が、白金／アルミナ触媒あるいはパラジウム／アルミナ触媒のいずれよりも優れた性能を示すことが記載されている。
【０００５】
また、炭化水素除去用の触媒として、特開平１０−３０９４６２号公報（特許文献３）には、燃焼排ガス中の非メタン炭化水素の酸化触媒であって、白金担持量が０．５〜３．０ｇ／Ｌのハニカム体担持白金／アルミナ触媒が開示されている。しかし、このような触媒では、充分な炭化水素の酸化除去性能が得られない。また、このような触媒では、硫黄酸化物（いわゆるＳＯｘ）を含むガスを使用すると、触媒活性およびその耐久性が低下する虞がある。
【０００６】
一方、アルミナ以外の担体を用いた触媒も知られている。例えば、特開２０００−２５４５００号公報（特許文献４）には、排ガス中の未燃炭化水素酸化触媒として、チタニアあるいはジルコニア担体に、白金及びパラジウムが担持されている触媒が開示されている。この文献の実施例では、前記炭化水素としてメタンのみを含むガスから、前記メタンを酸化除去している。さらに、この文献には、排ガスが硫黄酸化物を含んでいてもよいことが記載されており、実施例では、メタンおよび二酸化硫黄を含むガスを使用して、メタンの酸化性能を時間変化とともに測定することにより、触媒の耐久性を評価している。しかし、この触媒において、不飽和炭化水素に対する酸化活性は不明である。
【０００７】
以上のように、排ガス中の低級不飽和炭化水素、具体的には、エチレン、プロピレンなどの炭素数２〜５程度の不飽和炭化水素の除去技術は確立されているとは言えないのが実情である。
【特許文献１】特開平７−２４１４６７号公報（請求項１）
【特許文献２】特開平７−２４１４６８号公報（請求項１）
【特許文献３】特開平１０−３０９４６２号公報（請求項１、実施例）
【特許文献４】特開２０００−２５４５００号公報（請求項１、実施例）
【発明の開示】
【発明が解決しようとする課題】
【０００８】
従って、本発明の目的は、低級不飽和炭化水素（特に、エタン、プロパン）を、高い酸化性能で効率よく酸化除去できる酸化触媒（又は酸化除去触媒）、およびこの触媒を用いた酸化方法（又は酸化除去方法）を提供することにある。
【０００９】
本発明の他の目的は、硫黄酸化物を含むガス（内燃機関から排出される排ガスなど）であっても、触媒活性を低下させることなく、優れた酸化性能［特に低温域（３００℃以下程度）での優れた酸化性能］で効率よく低級不飽和炭化水素を酸化除去できる経済性に優れた酸化触媒（又は酸化除去触媒）、およびこの触媒を用いた酸化方法（又は酸化除去方法）を提供することにある。
【課題を解決するための手段】
【００１０】
本発明者らは前記課題を達成するため鋭意検討した結果、ジルコニアに白金を担持した触媒が、特にエチレン、プロピレンなどの低級不飽和炭化水素に対して高い酸化活性を示すとともに、通常、この種の反応において触媒毒と考えられている硫黄酸化物（ＳＯｘ）に対する耐性又は抵抗性が極めて高いことを見出し、本発明を完成した。
【００１１】
すなわち、本発明の触媒は、酸素の存在下、低級不飽和炭化水素を酸化するための触媒であって、ジルコニア担体に少なくとも白金が担持されている。前記触媒において、触媒を構成する金属成分は、実質的にジルコニウムおよび白金のみで構成されていてもよい。また、前記触媒において、白金の割合は、ジルコニア１００重量部に対して０．５〜２０重量部程度であってもよい。
【００１２】
本発明は、前記触媒に、少なくとも酸素及び低級不飽和炭化水素を含む被処理ガスを接触させて、前記低級不飽和炭化水素を酸化する方法も含む。前記触媒は、硫黄酸化物に対する耐性を有しているので、本発明の酸化方法において、前記被処理ガスは、さらに硫黄酸化物を含んでいてもよい。例えば、前記触媒に、酸素、硫黄酸化物、前記低級不飽和炭化水素（特に、エチレンおよびプロピレン）を含む被処理ガスを所定の温度（例えば、温度１７５〜３００℃）で接触させることにより、前記低級不飽和炭化水素を酸化（又は酸化除去）してもよい。
【発明の効果】
【００１３】
本発明の触媒では、低級不飽和炭化水素（特に、エタン、プロパン）を、高い酸化性能で効率よく酸化除去できる。また、本発明の触媒は、ジルコニアに白金を担持することにより、硫黄酸化物を含むガス（内燃機関から排出される排ガスなど）であっても、触媒活性を低下させることなく、優れた酸化性能［特に比較的低温域（３００℃以下程度）での優れた酸化性能］で効率よく低級不飽和炭化水素を酸化除去でき、経済性に優れている。
【発明を実施するための最良の形態】
【００１４】
本発明の触媒は、ジルコニア（ジルコニウム成分）と白金（白金成分）とで構成されている。すなわち、前記触媒において、白金は少なくともジルコニアに含まれていればよく、例えば、ジルコニアに担持されていてもよく、ジルコニア内に均一に又は分散して含有されていてもよい。本発明の触媒は、通常、ジルコニアを担体とし、このジルコニア担体に少なくとも白金が担持されている。
【００１５】
ジルコニアの比表面積は、例えば、１ｍ2／ｇ以上（例えば、１〜２００ｍ2／ｇ程度）であってもよく、通常、２〜１５０ｍ2／ｇ（例えば、２〜１００ｍ2／ｇ）、好ましくは２〜６０ｍ2／ｇ（例えば、２〜５０ｍ2／ｇ）、さらに好ましくは５〜３０ｍ2／ｇ（例えば、１０〜３０ｍ2／ｇ）程度であってもよい。比表面積が小さすぎると白金を高分散に保つことができなくなる一方、比表面積が大きすぎると、不安定となって使用中に担体の焼結が進行するおそれがある。
【００１６】
なお、ジルコニア（ＺｒＯ2）は、酸化物（ジルコニア）の形態で存在するものの、触媒活性を損なわない範囲で、ジルコニウム化合物（例えば、水酸化物、ハロゲン化物、酸素酸塩、有機酸塩）を含んでいてもよい。また、白金を担持する担体は、少なくともジルコニアで構成されていればよく、ジルコニアと他の担体（アルミナ、チタニア、シリカ、活性炭など）と組み合わせてもよいが、通常、ジルコニア単独で構成されている場合が多い。
【００１７】
触媒を構成する白金（白金成分）は、触媒活性に影響を与えない範囲で、金属単体Ｐｔとして含有されていてもよく、化合物の形態で含有されていてもよい。例えば、白金（白金成分）は、白金単体、酸化白金（二酸化白金など）、塩（硝酸塩などの無機酸塩、有機酸塩、錯塩など）、錯体などの形態で含まれていてもよく、これらの形態が混合していてもよい。白金成分は、通常、少なくとも酸化白金の形態であってもよい。さらに、白金の価数は特に制限されず、二価の白金Ｐｔ(II)であってもよく、四価の白金Ｐｔ(IV)であってもよい。
【００１８】
本発明の触媒において、白金（白金成分）の割合（又は担持量）は、ジルコニア１００重量部に対して、白金の重量換算で、例えば、０．１〜３０重量部の範囲から選択でき、例えば、０．５〜２０重量部、好ましくは１〜１０重量部、さらに好ましくは１〜５重量部程度である。白金の割合が少なすぎると触媒活性が低く、また多すぎると白金の粒径が大きくなり、担持された白金が有効に使われなくなる場合がある。
【００１９】
本発明の触媒は、ジルコニア担体に少なくとも白金が担持されていればよく、白金に加えて、必要に応じてさらに他の金属（又は金属成分）を含んで（又は担持されて）いてもよい。このような金属としては、周期表第８Ａ族、第１Ｂ族、第２Ｂ族金属などが例示でき、特に、貴金属（銀、ルテニウム、ロジウム、パラジウムなど）が挙げられる。他の金属（又は貴金属）の割合は、ジルコニア１００重量部に対して、０．１〜３０重量部、好ましくは０．５〜２０重量部程度であってもよい。また、他の金属の割合は、白金１重量部に対して、０．１〜１５重量部の範囲から選択でき、例えば、１〜１０重量部（例えば、２〜１０重量部）、好ましくは２〜８重量部、さらに好ましくは３〜８重量部程度であってもよい。
【００２０】
なお、他の金属（貴金属など）は、特定の条件下で触媒活性を低下させる場合がある。例えば、貴金属（パラジウムなど）を添加することにより、白金以外の貴金属（パラジウムなど）の添加量が比較的多量である場合（例えば、白金以外の貴金属の添加量が、白金１００重量部に対して１０重量部を超える場合など）や、低温領域（例えば、２００℃以下程度の領域）などにおける酸化性能が低下する場合がある。
【００２１】
そのため、本発明の触媒は、他の金属（又は貴金属、特にパラジウム）を含んでいなくてもよい。すなわち、本発明の触媒（又はその触媒活性物質）を構成する金属（又は金属成分）は、ジルコニウム及び白金以外の金属（貴金属、特にパラジウム）を含んでいなくてもよい。好ましい態様では、本発明の触媒において、触媒（又は触媒活性物質）を構成する金属成分が、実質的にジルコニウムおよび白金のみで構成されていてもよい。本発明の触媒は、他の金属（特にパラジウム）を含まなくても、効率よく触媒活性を向上することができる。
【００２２】
本発明の触媒は、さらに硫黄成分を含んでいてもよい。硫黄成分は、少なくとも硫黄原子で構成されていればよく、後述する硫黄成分を含有させる方法などに応じて、例えば、硫黄化合物（例えば、二酸化硫黄などの硫黄酸化物など）、硫黄原子を含むイオン［硫酸根（ＳＯ42-）など］、塩（硫酸塩など）などの形態で前記触媒に含有されていてもよく、これらの形態が混合して前記触媒に含有されていてもよい。好ましい硫黄成分は、少なくとも硫酸根の形態で存在するようである。
【００２３】
硫黄成分の含有形態は、特に限定されないが、硫黄成分の形態（イオンなど）などに応じて、例えば、配位（金属成分に対する配位）、塩（金属成分との塩形成）、吸着（化学吸着など）などの形態により含有されていてもよい。
【００２４】
硫黄成分の含有割合は、後述する硫黄成分の含有方法にもよるが、例えば、硫黄Ｓ換算で、触媒（ジルコニアと担持した白金との総量）１００重量部に対して、０．０５〜１０重量部、好ましくは０．１〜５重量部、さらに好ましくは０．２〜１．５重量部程度であってもよい。また、硫黄成分の含有割合は、硫黄Ｓ換算で、ジルコニア（ＺｒＯ2）１００重量部に対して、０．０５〜１０重量部、好ましくは０．１〜５重量部、さらに好ましくは０．２〜１．５重量部程度であってもよい。特に、硫酸根（ＳＯ42-として換算）の含有割合は、ジルコニア（ＺｒＯ2）１００重量部に対して、０．１５〜３０重量部、好ましくは０．３〜１５重量部、さらに好ましくは０．６〜４．５重量部程度であってもよい。
【００２５】
なお、硫黄成分（硫酸根など）は、後述するように、原料や硫黄成分の含有方法などを選択することにより、比較的多量、例えば、触媒（ジルコニアと白金との総量）又はジルコニア１００重量部に対して、硫黄Ｓ換算で、１．５〜１０重量部、好ましくは２〜９重量部、さらに好ましくは３〜８重量部程度の含有割合で前記触媒に含有させることも可能である。
【００２６】
また、硫黄成分の含有割合は、前記触媒の白金１重量部に対して、硫黄Ｓ換算で、例えば、０．１〜１０重量部、好ましくは０．１〜５重量部、さらに好ましくは０．２〜２重量部程度であってもよい。
【００２７】
本発明の触媒は、非多孔質であってもよく多孔質であってもよい。触媒のＢＥＴ比表面積は、１ｍ2／ｇ以上（例えば、１〜２００ｍ2／ｇ程度）であってもよく、通常、２〜１５０ｍ2／ｇ（例えば、２〜１００ｍ2／ｇ）、好ましくは２〜６０ｍ2／ｇ（例えば、２〜５０ｍ2／ｇ）、さらに好ましくは５〜３０ｍ2／ｇ（例えば、１０〜３０ｍ2／ｇ）程度であってもよい。
【００２８】
触媒の形状としては、例えば、粉粒状、粒状、ペレット状、ハニカム状などが挙げられる。これらの形状のうち、圧力損失を低減する観点からハニカム状が好ましい。ハニカム形状の触媒は、触媒成分（少なくともジルコニアおよび白金）をハニカム状に成形することにより得てもよいが、後述するように、通常、ハニカム上に、ジルコニアと白金とで構成された層（触媒活性層）を形成して製造する場合が多い。このような触媒活性層は、白金（および必要に応じて他の金属）が担持されたジルコニアを含む単一の層であってもよく、ジルコニアで構成された層と、この層に担持され、かつ白金で構成された層とで形成されていてもよい。ハニカムのセル数は、圧力損失の増大を抑制できる範囲で選択でき、例えば、１〜２５０個／ｃｍ2、好ましくは５〜１５０個／ｃｍ2、さらに好ましくは１０〜１００個／ｃｍ2程度であってもよい。ハニカムの開口率は、例えば、３０〜８０％（例えば、５０〜８０％）、好ましくは５０〜７５％程度であってもよい。
【００２９】
［触媒の製造方法］
本発明の触媒は、通常、ジルコニア（酸化ジルコニウム）に白金を含有（特に担持）させることにより製造でき、通常、ジルコニア（又はジルコニウム成分）に、白金成分（白金イオンなど）添加し、焼成することにより得ることができる。白金を含有させる方法は特に限定されず、含浸法、平衡吸着法などを利用できる。含浸法では、例えば、ジルコニア担体に、白金成分（白金イオンなど）を含む白金金属化合物の溶液（水溶液など）を含浸し、乾燥、焼成することによって前記触媒を得ることができる。
【００３０】
原料となるジルコニアとしては、市販の触媒担体用ジルコニアを用いてもよく、ジルコニウム成分（又はジルコニウム化合物）［例えば、水酸化ジルコニウム、無機酸塩（硫酸ジルコニウム、硝酸ジルコニウムなど）、ハロゲン化物（塩化ジルコニウムなど）、有機酸塩（酢酸ジルコニウムなど）など、好ましくは水酸化ジルコニウム］を焼成（例えば、６００〜１０００℃程度で焼成）して用いてもよい。なお、ジルコニウム成分（例えば、水酸化ジルコニウム）を、後述する硫酸成分で処理してから焼成して得たジルコニア（硫酸根ジルコニア）は、市販のジルコニアなどに比べて、結晶構造が異なる（市販のジルコニアなどでは単斜晶である）ためか、比較的大きい比表面積を有する場合が多い。そのため、このような方法で得られたジルコニアを使用することにより、後述するように、硫黄成分の含有割合を高めてもよい。
【００３１】
白金化合物としては、特に制限されず、種々の白金含有化合物が使用でき、例えば、無機酸塩（硝酸塩など）、ハロゲン化物（塩化物など）、有機酸塩（酢酸塩など）、錯体又は錯塩（例えば、アセチルアセトナト錯体、カルボニル錯体、アンミン錯体など）が例示できる。特に、塩化物（例えば、塩化白金酸など）、錯体又は錯塩［例えば、ビス（アセチルアセトナト）白金、テトラアンミン白金硝酸塩など］を好適に使用できる。これらの白金化合物は単独で又は二種以上組み合わせて使用できる。含浸に用いる白金化合物の溶液は、水溶液で行う場合には、水溶性の化合物（塩化白金酸、テトラアンミン白金硝酸塩など）を水（純水）に溶解することにより調製できる。また、白金化合物の溶液は、有機金属化合物［ビス（アセチルアセトナト）白金など］を有機溶媒（アセトンなど）に溶解した有機溶媒系であってもよい。さらに、白金化合物の溶液は、必要に応じて水に水溶性の有機溶媒を加えた混合溶媒としてもよい。
【００３２】
なお、前記他の金属（例えば、パラジウムなどの白金以外の貴金属）は、前記白金を含有させる方法と同様の方法を利用して含有（担持）させることができる。例えば、含浸法では、白金化合物および他の金属の化合物（貴金属塩など）の両方を溶解する溶液（水溶液など）を用いて一度にジルコニアに含有させて（特に担持させても）よい。他の金属の金属化合物（貴金属塩など）の種類によっては、白金化合物との混合により沈殿を生じる場合があるので、このような場合には、金属（白金および他の金属）を１種類ずつ順番に含有させても（担持させても）よく、例えば、第１の金属（白金など）を含有（担持）させた後、適宜乾燥や仮焼などの工程を経て、第２の金属（パラジウムなど）を含有（担持）させてもよい。
【００３３】
焼成時に流通するガスは、通常の空気を使用してもよく、空気又は酸素と、窒素などの不活性ガスとを適宜混合したガスを用いてもよい。焼成温度は、安定して高い触媒活性を付与できる範囲であればよく、例えば、４５０〜６５０℃の範囲で選択でき、好ましくは５００〜６００℃程度の範囲であってもよい。焼成温度は高すぎると、担持された金属（白金、前記他の金属）の粒成長が進んで高い活性が得られない場合がある。逆に焼成温度が低すぎても焼成の効果が無く、触媒の使用中に金属（白金、前記他の金属）の粒成長が進んで安定した活性が得られないおそれがある。
【００３４】
本発明の触媒は、前記のように、ペレット状やハニカム状などの任意の形状に成形できる。例えば、ハニカム状触媒は、耐火性ハニカム（例えば、コージェライト、セラミックなど）を触媒成分（少なくともジルコニア及び白金）で被覆（ウオッシュコートなど）する方法や、触媒成分に必要に応じてバインダーを添加し、ハニカム形状に押出成形する方法などが挙げられる。本発明では、圧力損失を低減するという観点から、好ましくは耐火性ハニカム上に触媒成分を被覆（特に、ウオッシュコート）する方法が好ましい。耐火性ハニカム上に触媒成分を被覆（ウオッシュコート）する場合には、（i）上記の方法で調製した触媒（ジルコニアに白金を含有させた触媒）に必要に応じてジルコニアゾルなどを加えてスラリー状にして、耐火性ハニカム上にウオッシュコートしてもよく、（ii）予めジルコニアを同様の方法で耐火性ハニカム上にウオッシュコートし、必要に応じて焼成したのち、上記の方法にしたがって白金などを担持してもよい。耐火性ハニカム（コージェライトなど）に被覆（ウオッシュコート）する場合の触媒の被覆量（コート量）は、耐火性ハニカム１リットルあたり、ジルコニア５０〜３００ｇ程度、かつ白金（白金Ｐｔ換算）０．５〜５ｇ程度とするのがよく、好ましくはジルコニア１００〜２００ｇ程度、かつ白金（白金Ｐｔ換算）１〜３ｇとしてもよい。
【００３５】
なお、触媒の成形は、練合機、成形機（押出成形機や圧縮成形機など）、打錠機、造粒機、粉砕機などを使用して行ってもよい。
【００３６】
また、前記硫黄成分を含有させる方法としては、特に限定されず、硫黄成分を含む化合物（硫黄含有化合物）で処理する方法、例えば、（i）上記のような方法により調製した触媒（ジルコニアに白金が担持した触媒）を、硫黄成分を含む化合物（硫黄含有化合物）で処理する方法、（ii）前記触媒の調製過程において硫黄成分を含有させる方法（硫黄成分を含む化合物で処理する方法）などが挙げられる。
【００３７】
硫黄含有化合物で処理する方法（i）において、硫黄含有化合物は、特に限定されないが、常温において気体の硫黄含有化合物、通常、硫黄酸化物を使用できる。硫黄酸化物としては、一酸化二硫黄、一酸化硫黄、三酸化二硫黄、二酸化硫黄、三酸化硫黄などが挙げられる。硫黄酸化物は、単独で又は２種以上組み合わせてもよい。好ましい硫黄酸化物は、二酸化硫黄、三酸化硫黄であり、特に二酸化硫黄が好ましい。
【００３８】
硫黄含有化合物で処理する方法としては、例えば、前記触媒（ジルコニアに白金が担持した触媒）に、硫黄含有化合物（特に硫黄酸化物）を接触（又は曝露）させる方法が挙げられる。なお、このような方法では、少なくとも硫黄含有化合物（特に硫黄酸化物）を含有するガスを使用すればよく、硫黄含有化合物のみを含むガスを使用してもよく、硫黄含有化合物と他のガス（例えば、酸素、窒素、炭化水素、二酸化炭素など）を含むガス（例えば、排ガス）を使用してもよい。なお、後述するように、前記低級飽和炭化水素を酸化除去するための被処理ガスとして、酸素と前記低級飽和炭化水素と硫黄酸化物（二酸化硫黄など）とを予め含むガス（特に排ガス）を使用すると、このような処理と前記低級飽和炭化水素の酸化除去とを並行して（又は連続して）行うことができるため、環境的にかつコスト的にも有利である。
【００３９】
硫黄含有化合物（特に硫黄酸化物）の処理量（又は接触量又は曝露量）は、前記触媒の白金１モルに対して、硫黄原子Ｓ換算で、例えば、少なくとも１０モル（例えば、１０〜５００モル）、好ましくは１５〜２００モル、さらに好ましくは２０〜１００モル程度であってもよい。なお、処理量が少なすぎると、触媒の活性化が不十分となることがある。
【００４０】
硫黄含有化合物による処理は、常温下で行ってもよいが、通常、加温下［例えば、１００℃以上（例えば、１００〜６００℃）、好ましくは２００〜５５０℃、さらに好ましくは２５０〜５００℃程度］で行ってもよい。なお、加温は、触媒（又は触媒活性物質）を加温してもよく、接触させる硫黄含有化合物を加温してもよく、これらを組み合わせて加温してもよい。
【００４１】
調製過程で硫黄成分を含有させる方法（ii）としては、硫黄成分を調製過程で含有させる方法、例えば、（１）硫酸成分を含むジルコニウム成分（前記ジルコニウム成分など）を焼成して硫酸根ジルコニアを得る方法、（２）硫酸成分の存在下、ジルコニウム成分と白金成分とを共沈させ、この共沈物を乾燥して焼成する方法、（３）ジルコニウム成分に硫酸成分と白金成分とを担持させ、乾燥、焼成する方法などが例示できる。
【００４２】
硫酸根ジルコニアを得る方法（１）において、硫酸成分としては、硫酸又は硫酸塩（アンモニウム塩、アルカリ又はアルカリ土類金属塩など）などが例示できる。硫酸成分は、通常、水溶液の形態で使用できる。詳細には、硫酸根ジルコニアは、ジルコニウム成分を硫酸成分の存在下で、必要によりアルカリなどによりｐＨ調整して沈殿させ、生成物を乾燥し、焼成して調製してもよい。代表的には、ジルコニウム成分（特に水酸化ジルコニウム）に硫酸成分（硫酸アンモニウムなど）を含有する水溶液を含浸させ、乾燥し、焼成してもよい。焼成温度は、例えば、３００〜７００℃、好ましくは４００〜６５０℃（例えば、５００〜６００℃）程度である。焼成時間は、０．１〜１００時間（例えば、１〜８０時間）程度の範囲から選択できる。焼成は、不活性ガス雰囲気中又は酸化性雰囲気（空気など）中で行ってもよい。そして、前記触媒は、得られた硫酸根ジルコニアに、前記方法などにより白金を含有させる（担持させる）ことにより製造できる。
【００４３】
前記共沈させる方法（２）では、前記ジルコニウム成分のうち、水溶性化合物（硝酸ジルコニウム、塩化ジルコニウム、酢酸ジルコニウムなど）を使用してもよい。また、共沈は、前記と同様にｐＨ調整して行ってもよい。担持させる方法（３）では、ジルコニウム成分を硫酸成分と白金成分とで処理（浸漬又は含浸処理など）して担持させ、乾燥して焼成してもよい。前記方法（３）では、水不溶性化合物（水酸化ジルコニウムなど）を使用してもよい。また、前記方法（３）において、担持処理は、噴霧などにより行ってもよい。なお、方法（２）及び（３）において、焼成条件などは前記方法（１）と同様である。
【００４４】
なお、これらの（ii）調製過程において硫黄成分を含有させる方法（例えば、（１）硫酸成分を含むジルコニウム成分（水酸化ジルコニウムなど）を焼成して硫酸根ジルコニアを得る方法など）では、ジルコニアの結晶構造を正方晶に制御できるためか、硫黄成分を比較的高い割合（例えば、触媒又はジルコニア１００重量部に対して、硫黄Ｓ換算で、１．５〜１０重量部程度）で含有させることができる場合が多い。
【００４５】
［酸化除去方法］
本発明の触媒は、低級不飽和炭化水素（例えば、エチレン、プロピレンなどのＣ2-5不飽和炭化水素、特にＣ2-3不飽和炭化水素）を酸化除去するのに有用である。すなわち、本発明では、前記触媒に、少なくとも酸素及び低級不飽和炭化水素を含む被処理ガスを接触させることにより、前記低級不飽和炭化水素を酸化（又は酸化除去）できる。
【００４６】
前記ガス（被処理ガス）は、酸素および前記低級不飽和炭化水素のみを含んでいてもよく、酸素と前記低級不飽和炭化水素と他のガス［水蒸気、一酸化炭素、二酸化炭素、硫黄酸化物（いわゆるＳＯｘ）、窒素、窒素酸化物（いわゆるＮＯｘ）、アンモニア、前記低級不飽和炭化水素の範疇に含まれない炭化水素（メタン、エタン、プロパンなどの飽和炭化水素など）など］を含んでいてもよい。これらの他のガスは、単独で又は２種以上組み合わせて前記被処理ガスに含まれていてもよい。被処理ガスは、通常、酸素と低級不飽和炭化水素と他のガスを含む混合ガス［特に、酸素、硫黄酸化物、低級不飽和炭化水素（特にエチレンおよびプロピレン）を含むガス］である場合が多い。このような混合ガスとしては、具体的には、排ガス、例えば、内燃機関から排出される排ガスなどが挙げられる。
【００４７】
被処理ガス（排ガスなど）において、前記低級不飽和炭化水素の含有量は、特に限定されず、例えば、０．１ｐｐｍ以上（例えば、０．１〜５０００ｐｐｍ）、好ましくは１ｐｐｍ以上（例えば、１〜３０００ｐｐｍ）、さらに好ましくは１０ｐｐｍ以上（例えば、１０〜１０００ｐｐｍ）程度であってもよい。本発明の触媒は、触媒活性が高いため、前記低級不飽和炭化水素濃度が、比較的高濃度、例えば、５００ｐｐｍ以上（例えば、５００〜３０００ｐｐｍ、好ましくは１０００〜２０００ｐｐｍ程度）であっても、効率よく酸化除去できる。
【００４８】
また、酸素の含有量は、前記低級不飽和炭化水素を確実に酸化できる範囲であれば特に限定されないが、例えば、被処理ガス中、例えば、１〜３０体積％、好ましくは１〜２０体積％、さらに好ましくは２〜１５体積％程度であってもよい。なお、被処理ガス（排ガス）中の酸素濃度が極端に低い場合には、反応速度（酸化速度）が低下するおそれがある。このような場合には、被処理ガス（排ガス）にあらかじめ所要の量の空気を混ぜてもよい。
【００４９】
なお、水蒸気の割合は、被処理ガス中、例えば、０．１〜４０体積％、好ましくは１〜３０体積％、さらに好ましくは２〜２０体積％程度であってもよい。また、二酸化炭素の割合は、被処理ガス中、例えば、０．１〜２０体積％、好ましくは０．５〜１５体積％、さらに好ましくは１〜１０体積％程度であってもよい。
【００５０】
さらに、硫黄酸化物の含有量は、被処理ガス（排ガス）中、例えば、０．１〜１００ｐｐｍ、好ましくは０．２〜７０ｐｐｍ、さらに好ましくは０．３〜３０ｐｐｍ程度であってもよい。排ガス中には、通常、上記範囲（例えば、０．３〜３０ｐｐｍ程度）の硫黄酸化物が含まれる場合が多いが、本発明の触媒では、硫黄酸化物による被毒を受けにくいため、この程度の濃度では、酸化性能への影響は小さく、触媒活性を維持できる。
【００５１】
なお、本発明の触媒は、前記のように、硫黄成分を含んでいてもよい。そのため、本発明では、前述のように、前記触媒を硫黄酸化物で処理した後（例えば、前記触媒の白金１モルに対して少なくとも１０モルの処理量で硫黄酸化物を処理して）、この処理された触媒に前記被処理ガスを接触させて前記低級不飽和炭化水素を酸化除去してもよい。特に、被処理ガスが硫黄酸化物を含む（例えば、０．３〜３０ｐｐｍ程度の硫黄酸化物を含む）場合、前記触媒をこのような被処理ガスで処理したのち、さらに連続して前記触媒に被処理ガスを接触させて酸化除去してもよい。このような方法では、予め触媒を硫黄成分により処理する必要がないため、環境上およびコスト的に有利である。
【００５２】
なお、排ガス中には、一酸化炭素が含まれることがあるが、本発明の触媒は、高い酸化活性を有するので、一酸化炭素の酸化除去にも有効である。また、排ガス中には、飽和炭化水素や窒素酸化物が含まれていることがあるが、このような飽和炭化水素や窒素酸化物が本発明の触媒の活性に大きな影響を及ぼすことはない。
【００５３】
被処理ガスと前記触媒との温度（接触温度）は、効率よく酸化除去できる範囲であればよく、１５０℃以上（例えば、１５０〜６００℃）の範囲から選択でき、例えば、１６０〜５００℃（例えば、１７０〜４５０℃）、好ましくは１６０〜４００℃（例えば、１７０〜３５０℃）、さらに好ましくは１７５〜３００℃（例えば、１８０〜２８０℃）程度であり、６００℃以下の温度で接触させるのが望ましい。接触温度は、被処理ガスの温度であってもよく、触媒の温度（例えば、触媒層又は触媒活性層の温度）であってもよく、これらの双方の温度であってもよい。
【００５４】
特に、本発明では、比較的低温域、例えば、３００℃以下（例えば、１５０〜３００℃）、好ましくは１６０〜２６０℃（例えば、１７０〜２５０℃）、さらに好ましくは１７０〜２２０℃（例えば、１７５〜２１０℃）、特に１８０〜２１０℃（例えば、１８０〜２００℃）程度であっても触媒活性を保持でき、低級不飽和炭化水素（特に、エチレン、プロピレン）を有効に酸化除去できる。特に、本発明の触媒は、硫黄酸化物を含む被処理ガスであっても、比較的低温で前記炭化水素を酸化除去できる。なお、排ガス（熱回収を行った後の排ガス）の温度は、通常、３００℃以下（一般的には２００℃以下）である場合が多い。本発明の触媒は、上記のような低温域においても使用可能であるので、このような排ガスであっても好適に前記炭化水素を酸化除去できる。
【００５５】
なお、本発明の触媒は、高い活性を有するが、あまりに低温では活性が下がり、所望の酸化性能が得られない虞があるので、接触温度（例えば、触媒層の温度）が所定の温度（例えば、１５０℃以上）に保たれるようにするのが好ましい。また、６００℃を超えるような温度での使用では、触媒の耐久性が悪化するおそれがある。さらに、前記炭化水素の濃度が著しく高いときには、触媒層（又は触媒活性層）で急激な反応が起こって、触媒の耐久性に影響を及ぼす場合があるので、触媒層での温度上昇が１５０℃以下となる条件で用いるのが好ましい。なお、被処理ガス（排ガス）の温度が高すぎる場合には、触媒の急速な劣化を引き起こすおそれがある。このような場合には、被処理ガスの温度が前記の好適な温度範囲を下回らないように留意しつつ、被処理ガスにあらかじめ所要の量の空気を混ぜるなどより温度調整してもよい。
【００５６】
酸化除去において、使用する前記触媒の量は、少なすぎると有効な酸化性能が得られないので、ガス時間当たり空間速度（ＧＨＳＶ）で、例えば、２００，０００ｈ-1以下［例えば、１０００〜２０００００ｈ-1、好ましくは１０００〜１５００００ｈ-1、さらに好ましくは２０００〜１０００００ｈ-1程度］であってもよい。なお、ガス時間当たり空間速度（ＧＨＳＶ）を低くするほど触媒量が多くなるため、酸化性能は向上するが、比較的低いＧＨＳＶ（例えば、１０００ｈ-1以下）で用いるような場合には、経済性の問題に加えて、触媒層での圧力損失が大きくなる問題が生じるおそれがある。
【００５７】
触媒に対する被処理ガスの線速度（ＬＶ）は、例えば、０．０２〜２０ｍ／秒、好ましくは０．０５〜５ｍ／秒、さらに好ましくは０．３〜３ｍ／秒程度の範囲から選択できる。
【００５８】
触媒層の長さは、触媒活性を損なわない範囲で選択でき、例えば、０．０１〜１０ｍ、好ましくは０．０５〜５ｍ、さらに好ましくは０．１〜１ｍ程度であってもよい。
【産業上の利用可能性】
【００５９】
本発明の触媒は、ガス（例えば、排ガス）中の低級不飽和炭化水素の分解除去に高い性能を有するので、高価な貴金属を大量に用いたり、あるいは性能を確保するためにガス（排ガスなど）を加熱したりする必要がなく、経済的に有利な条件でガス（排ガス）の処理を行うことができる。特に、液化石油ガスや天然ガスなどの軽質燃料を用いる内燃機関から排出される排ガスを本発明の触媒に通じることにより、排ガスを効率よく清浄化できる。このため、本発明の触媒は、燃焼機器、特に天然ガスや液化石油ガスなどの軽質燃料を用いる内燃機関から排出される排ガスの処理に特に有用である。
【実施例】
【００６０】
以下に、実施例に基づいて本発明をより詳細に説明するが、本発明はこれらの実施例によって限定されるものではない。
【００６１】
実施例１
ジルコニア（日本電工（株）製、「Ｎ−ＰＣ」、比表面積２８ｍ2／ｇ）１００重量部にジルコニアゾル（第一希元素化学工業（株）製、「ジルコゾール」）１００重量部と水８０重量部を加えてボールミルによりスラリーを調製し、コージェライトハニカム（５０ｍｍ角×５０ｍｍ厚、６．４５平方センチメートルあたりのセル数２１０）にコートして、５５０℃で焼成し、ハニカム１リットルあたりジルコニアを１４０ｇコートした担体を作製した。これにテトラアンミン白金硝酸塩溶液（Ｐｔとして３重量％含有）を吸収（吸水）させて、５５０℃で焼成し、ハニカム１リットルあたりＰｔを２ｇ担持したＰｔ／ジルコニア触媒（以下では、Ｐｔ（２）／ジルコニアと記す）を調製した。
【００６２】
Ｐｔ（２）／ジルコニアを直径１４ｍｍ、長さ１７ｍｍに切り出し、石英反応管に充填して触媒層とした。触媒層の温度を所定の温度に保って、エチレン１５０ｐｐｍ、プロピレン１５０ｐｐｍ、酸素１０％、水蒸気１０％、残部窒素の反応ガスを毎分２．７リットルの流量で流通して、触媒層前後のガスに含まれるエチレンおよびプロピレン濃度をガスクロマトグラフで測定して、エチレンおよびプロピレンの除去率を計算した。
【００６３】
得られた触媒の初期活性の測定は、１７５℃、２００℃、２２５℃、２５０℃で行った。次いで反応ガスに硫黄酸化物（二酸化硫黄）３ｐｐｍを添加して３００℃で２０時間処理し、そのガス組成を保って硫黄酸化物処理後の活性を１７５℃、２００℃、２２５℃、２５０℃で測定した。硫黄酸化物処理前後のプロピレン除去率を表１に、エチレン除去率を表２に示す。Ｐｔ（２）／ジルコニア触媒は、硫黄酸化物を添加しても、１７５℃において一定の活性を維持しており、２００℃以上であればほぼ完全にエチレン、プロピレンを除去できる。
【００６４】
実施例２
テトラアンミン白金硝酸塩溶液（Ｐｔとして３重量％含有）の代わりに、テトラアンミン白金硝酸塩とテトラアンミンパラジウム硝酸塩溶液（Ｐｔとして１．５重量％、Ｐｄとして７．５重量％含有）を用いた他は実施例１と同様にしてハニカム１リットルあたりＰｔを１ｇとＰｄを５ｇ担持したＰｔ−Ｐｄ／ジルコニア触媒（以下では、Ｐｔ（１）−Ｐｄ（５）／ジルコニアと記す）を調製し、実施例１と同じ条件で評価した。２００℃以上では、Ｐｔ（２）／ジルコニアと同等かそれ以上の性能を示した。また、この温度域では硫黄酸化物で処理した後の方が性能が向上している。
【００６５】
比較例１
アルミナ（住友化学工業（株）製、「ＮＫ−１２４」）１００重量部とアルミナゾル（日産化学工業（株）製、「＃５２０」）１００重量部を用いた他は実施例１と同様にして、ハニカム１リットルあたりアルミナを１０５ｇコートした担体を作製した。これを用いて、実施例１と同様にしてハニカム１リットルあたりＰｔを１．５ｇ担持したＰｔ／アルミナ触媒（以下では、Ｐｔ（１．５）／アルミナと記す）を調製し、実施例１と同じ条件で評価した。Ｐｔ量の差異を考慮してもＰｔ（２）／ジルコニアに比べると活性は著しく低く、完全にエチレン、プロピレンを除去するには２２５℃以上の温度を必要とした。
【００６６】
比較例２
比較例１と同じ担体を用いて実施例２と同様の方法で貴金属を担持し、ハニカム１リットルあたりＰｔを１ｇとＰｄを５ｇ担持したＰｔ／アルミナ触媒（以下では、Ｐｔ（１）−Ｐｄ（５）／アルミナと記す）を調製し、実施例１と同じ条件で評価した。２２５℃以上の温度では硫黄酸化物で処理した後の方が高い性能が得られたが、その性能は実施例の触媒に及ばなかった。
【００６７】
【表１】
2005246335.tif 000002
【００６８】
【表２】
2005246335.tif 000003